ОГНЕЗАЩИЩЕННЫЕ ПОЛИМЕРНЫЕ ПЕНОМАТЕРИАЛЫ

1. Огнезащищенный полимерный пеноматериал с полимерной матрицей из термопластичных полимеров или смесей полимеров, отличающийся тем, что он содержит от 1 до 10 мас.% абсорбера инфракрасного излучения (ИК) в расчете на полимерный пеноматериал и в качестве антипирена, по меньшей мере, один галогенированный полимер.
2. Огнезащищенный полимерный пеноматериал по п.1, отличающийся тем, что галогенированный полимер имеет среднюю молекулярную массу в пределах от 5 000 до 300 000 при определении посредством гельпроникающей хроматографии (GPC).
3. Огнезащищенный полимерный пеноматериал по п.1, отличающийся тем, что галогенированный полимер имеет потерю массы при термогравиметрическом анализе (TGA) 5 мас.% при температуре 250°С или выше.
4. Огнезащищенный полимерный пеноматериал по п.1, отличающийся тем, что галогенированный полимер имеет содержание брома в пределах от 10 до 80 мас.% и содержание хлора в пределах от 1 до 25 мас.%.
5. Огнезащищенный полимерный пеноматериал по п.1, отличающийся тем, что в качестве антипирена используют бромированный полистирол или блок-сополимер стирола и бутадиена с содержанием брома в пределах от 40 до 80 мас.%.
6. Огнезащищенный полимерный пеноматериал по п.1, отличающийся тем, что он содержит в качестве антипирена полимер, содержащий звенья тетрабромбисфенола А.
7. Огнезащищенный полимерный пеноматериал по п.1, отличающийся тем, что он содержит галогенированный полимер в количестве в пределах от 0,2 до 25 мас.% в расчете на полимерный пеноматериал.
8. Огнезащищенный полимерный пеноматериал по п.1, отличающийся тем, что он содержит в качестве антипирена-синергиста триоксид сурьмы, дикумил или дикумилпероксид.
9. Огнезащищенный полимерный пеноматериал по п.1, отличающийся тем, что он содержит в качестве ИК абсорбера графит со средним размером частиц от 1 до 50 мкм.
10. Огнезащищенный полимерный пеноматериал по одному из п.п. от 1 до 9, отличающийся тем, что он содержит полимерную матрицу из полистирола, стиролметил(мет)акрилата (SMA), сополимера стирола с акрилонитрилом (SAN) или сополимера стирола с N-фенилмалеимидом (SPMI) или их смеси.
11. Способ получения не содержащих галогенов огнезащищенных расширяющихся в объеме полимеров стирола (EPS) или огнезащищенных экструзионных пеноматериалов из полимеров стирола (XPS), отличающийся тем, что в качестве антипирена используют, по меньшей мере, один галогенированный полимер по одному из п.п. от 2 до 6 и в качестве ИК абсорбера используют графит со средним размером частиц от 1 до 50 мкм.
12. Способ получения огнезащищенных расширяющихся в объеме полимеров стирола (EPS), включающий стадии:
a) примешивания органического порообразователя, графита со средним размером частиц от 1 до 50 мкм и 1-25 мас.% галогенированных полимеров по одному из п.п. от 1 до 6 посредством статического или динамического смесителя при температуре, по меньшей мере, 150°С; в расплав полимера стирола
b) охлаждения содержащего порообразователь расплава полимера стирола до температуры, по меньшей мере, 120°С;
c) выпуска посредством мундштука с отверстиями, диаметр которых на выходе из мундштука составляет максимум 1,5 мм и
d) гранулирования содержащего порообразователь расплава непосредственно за мундштуком под водой при давлении в пределах от 1 до 20 бар.
13. Способ получения огнезащищенных расширяющихся в объеме полимеров стирола (EPS) полимеризацией стирола в водной суспензии в присутствии от 0,1 до 5 мас.% частиц графита, органического порообразователя и антипирена, отличающийся тем, что в качестве антипирена используют галогенированный полимер согласно одному из п.п. от 2 до 6.
14. Способ получения огнезащищенных пеноматериалов в виде частиц полистирола, отличающийся тем, что расширяющиеся в объеме полимеры стирола, полученные по одному из п.п. от 11 до 13, на первой стадии предварительно вспенивают горячим воздухом или водяным паром с образованием частиц пеноматериала с плотностью в пределах от 8 до 200 г/л, а на второй стадии сваривают в закрытой пресс-форме.